(57)【要約】      （修正有）【課題】投影像のカラーバランスが良好な透明スクリーンを提供する。【解決手段】光透過性を有する基材１０中に分散された状態で第１の粒子２１、第２の粒子２２、及び第３の粒子２３で構成される金属ナノ粒子２０を有し、第１、第２、及び第３の粒子２１，２２，２３は、青、緑、及び赤の単色光にそれぞれ対応して粒子のメジアン径が異なり、第３の粒子２３の数は、第１の粒子２１の数よりも多く、かつ及び第２の粒子２２の数より多い。【選択図】図２
2017021200.tif 000002
【特許請求の範囲】
【請求項１】
光透過性を有する基材中に分散された状態で第１の粒子、第２の粒子、及び第３の粒子で構成される金属ナノ粒子を有し、
前記第１、第２、及び第３の粒子は、青、緑、及び赤の単色光にそれぞれ対応して粒子のメジアン径が異なり、
第３の粒子の数は、第１の粒子の数より多く、かつ第２の粒子の数より多いことを特徴とする透明スクリーン。
【請求項２】
前記金属ナノ粒子のメジアン径は、５０ｎｍ以上１２０ｎｍ以下であることを特徴とする請求項１に記載の透明スクリーン。
【請求項３】
前記第１の粒子のメジアン径は、６０±１０ｎｍであり、
前記第２の粒子のメジアン径は、８０±１０ｎｍであり、
前記第３の粒子のメジアン径は、１１０±１０ｎｍであることを特徴とする請求項１及び２のいずれか一項に記載の透明スクリーン。
【請求項４】
前記金属ナノ粒子は、以下の条件式を満足することを特徴とする請求項１から３までのいずれか一項に記載の透明スクリーン。
０．４×第３の粒子数≦第１の粒子数≦０．９×第３の粒子数
０．４×第３の粒子数≦第２の粒子数≦０．９×第３の粒子数
【請求項５】
前記金属ナノ粒子は、青、緑、及び赤の単色光の照射による表面プラズモン共鳴現象によって散乱光を発生させることを特徴とする請求項１から４までのいずれか一項に記載の透明スクリーン。
【請求項６】
前記青の単色光のピーク中心波長が４５５±２５ｎｍであり、前記緑の単色光のピーク中心波長が５３０±３５ｎｍであり、前記赤の単色光のピーク中心波長が６３５±２５ｎｍであることを特徴とする請求項１から５までのいずれか一項に記載の透明スクリーン。
【請求項７】
前記金属ナノ粒子の材料としては、銀、金、及び銅のうちいずれか１種類以上を用いることを特徴とする請求項１から６までのいずれか一項に記載の透明スクリーン。
【請求項８】
前記基材は、前記金属ナノ粒子を分散させる媒体としてバインダー樹脂を有することを特徴とする請求項１から７までのいずれか一項に記載の透明スクリーン。
【請求項９】
可視光波長域で９０％以上の内部透過率を有することを特徴とする請求項１から８までのいずれか一項に記載の透明スクリーン。
【発明の詳細な説明】
【技術分野】
【０００１】
本発明は、投影像を投影させる透明スクリーンに関する。
【背景技術】
【０００２】
近年、ガラス張りの会議室やショウウインドウにおいて、プロジェクターを使って映像を写し出す場面が増えている。投影像の投影対象となる透明なスクリーンとして、金属ナノ粒子が埋め込まれたものがある（例えば、特許文献１及び２参照）。金属ナノ粒子は、特定の波長のみ光を散乱するので、透明性を維持しながら鮮明な映像を表示することができる。
【０００３】
しかしながら、特許文献１では、赤色、青色、及び緑色の散乱ナノ粒子について人の目の感度に基づく重みづけ比率に相当する割合を混合することもできると記載されているが、粒子数の配合割合については、具体的に記載されていない。また、特許文献２では、金属ナノ粒子を配合することでコントラストを高めることが記載されているが、粒子数の配合割合については、具体的に記載されていない。以上のように、いずれの文献にも投影像のカラーバランスが良い条件となるＢ（青）、Ｇ（緑）、及びＲ（赤)の光を散乱させるための粒子配合バランスについて具体的に示されていない。
【先行技術文献】
【特許文献】
【０００４】
【特許文献１】米国特許出願公開第２０１４／０１８５２８２号明細書
【特許文献２】特表２００８−５３２０７９号公報
【発明の概要】
【０００５】
本発明は、上記背景技術の問題点に鑑みてなされたものであり、投影像のカラーバランスが良好な透明スクリーンを提供することを目的とする。
【０００６】
上記目的を達成するため、本発明に係る透明スクリーンは、光透過性を有する基材中に分散された状態で第１の粒子、第２の粒子、及び第３の粒子で構成される金属ナノ粒子を有し、第１、第２、及び第３の粒子は、青、緑、及び赤の単色光にそれぞれ対応して粒子のメジアン径が異なり、第３の粒子の数は、第１の粒子の数よりも多く、かつ第２の粒子の数より多い。
【０００７】
上記透明スクリーンでは、金属ナノ粒子において、赤の単色光に対応する第３の粒子を他色光に対応する粒子よりも多く配合することにより、投影像のカラーバランスを良好にすることができる。ここで、透明スクリーンは、光透過性を有しつつ、投影装置からの投影像を鮮明に映し出すものであり、投影像は、スクリーンの投影側（又は表側）からも、裏側からも視認できる。
【０００８】
本発明の具体的な側面では、上記透明スクリーンにおいて、金属ナノ粒子のメジアン径は、５０ｎｍ以上１２０ｎｍ以下である。このサイズの金属ナノ粒子により、可視光波長域での光散乱が可能になり、所望の発色が可能になる。
【０００９】
本発明の別の側面では、第１の粒子のメジアン径は、６０±１０ｎｍであり、第２の粒子のメジアン径は、８０±１０ｎｍであり、第３の粒子のメジアン径は、１１０±１０ｎｍである。この場合、青、緑、及び赤の単色光をそれぞれ効率良く散乱させることができる。
【００１０】
本発明のさらに別の側面では、金属ナノ粒子は、以下の条件式を満足する。
０．４×第３の粒子数≦第１の粒子数≦０．９×第３の粒子数
０．４×第３の粒子数≦第２の粒子数≦０．９×第３の粒子数
この場合、投影像のカラーバランスが適切となる。
なお、以下の条件式、
０．５５×第３の粒子数≦第１の粒子数≦０．８５×第３の粒子数
０．５５×第３の粒子数≦第２の粒子数≦０．８５×第３の粒子数
を満足すると、より好ましい。
【００１１】
本発明のさらに別の側面では、金属ナノ粒子は、青、緑、及び赤の単色光の照射による表面プラズモン共鳴現象によって散乱光を発生させる。表面プラズモン共鳴を利用することにより、粒子径の設定に応じて所望の波長での光散乱を生じさせることができる。
【００１２】
本発明のさらに別の側面では、青の単色光のピーク中心波長が４５５±２５ｎｍであり、緑の単色光のピーク中心波長が５３０±３５ｎｍであり、赤の単色光のピーク中心波長が６３５±２５ｎｍである。この場合、第１、第２、及び第３の粒子の散乱光のピークが各色のピーク中心波長と重なり、光の散乱効率をより良好にすることができる。
【００１３】
本発明のさらに別の側面では、金属ナノ粒子の材料としては、銀、金、及び銅のうちいずれか１種類以上を用いる。金属ナノ粒子は、複数種類の粒子を混合することができる。
【００１４】
本発明のさらに別の側面では、基材は、金属ナノ粒子を分散させる媒体としてバインダー樹脂を有する。この場合、粒子同士を結びつけつつ、ある程度の強度を保つことができる。
【００１５】
本発明のさらに別の側面では、透明スクリーンは、可視光波長域で９０％以上の内部透過率を有する。この場合、スクリーンの光透過性を維持することができる。
【図面の簡単な説明】
【００１６】
【図１】本発明の一実施形態に係る透明スクリーンの使用例を説明する図である。
【図２】図１に示す透明スクリーンの構成を説明する図である。
【図３】（Ａ）及び（Ｂ）は、透明スクリーンの変形例を説明する図である。
【図４】（Ａ）は、（第１の粒子数：第２の粒子数：第３の粒子数）＝（１：１：１）としたときの青、緑、及び赤の単色光に対応する各粒子の散乱光の強度比を示す図であり、（Ｂ）は、（Ａ）に示す各粒子の散乱光の強度比を合成した図である。
【図５】（Ａ）は、（第１の粒子数：第２の粒子数：第３の粒子数）＝（０．７：０．７：１．０）としたときの青、緑、及び赤の単色光に対応する各粒子の散乱光の強度比を示す図であり、（Ｂ）は、（Ａ）に示す各色の散乱光の強度比を合成した図である。
【図６】（Ａ）は、（第１の粒子数：第２の粒子数：第３の粒子数）＝（０．８５：０．８５：１．０）としたときの青、緑、及び赤の単色光に対応する各粒子の散乱光の強度比を示す図であり、（Ｂ）は、（Ａ）に示す各色の散乱光の強度比を合成した図である。
【図７】（Ａ）は、（第１の粒子数：第２の粒子数：第３の粒子数）＝（０．４５：０．４５：１．０）としたときの青、緑、及び赤の単色光に対応する各粒子の散乱光の強度比を示す図であり、（Ｂ）は、（Ａ）に示す各色の散乱光の強度比を合成した図である。
【発明を実施するための形態】
【００１７】
以下、図面を参照しつつ、本発明の実施形態にかかる透明スクリーンについて説明する。
【００１８】
図１及び図２に示す透明スクリーン１００は、ガラス板等の光透過性を有する板状部材３００に密着するように貼りつけて使用される。透明スクリーン１００は、可視光波長域で９０％以上の内部透過率を有しており、その光透過性を維持している。そのため、透明スクリーン１００は、投影装置２００からの投影像を鮮明に映し出し、かつ光を透過させる。これにより、投影像は、基材１０の投影装置２００側だけでなく、基材１０を挟んで投影装置２００の反対側からも視認可能となっている。具体的には、図２等に示すように、投影像は、投影装置２００の配置及び観察者Ｂ１の位置に応じて透明スクリーン１００の投影側（又は表側Ａ１）からも、裏側Ａ２からも視認可能となっている。つまり、投影装置２００が透明スクリーン１００の表側Ａ１に配置され、観察者Ｂ１ａが表側Ａ１に存在する場合、観察者Ｂ１ａは、透明スクリーン１００で反射された投影像を観察できる。一方、投影装置２００が透明スクリーン１００の表側Ａ１に配置され、観察者Ｂ１ｂが裏側Ａ２に存在する場合、観察者Ｂ１ｂは、透明スクリーン１００で透過された投影像を観察できる。
【００１９】
図２に示すように、透明スクリーン１００は、投影像を表示するための基材１０を有する。基材１０は、薄い板状の部材又はフィルムであり、接着剤又は粘着剤層等を介して板状部材３００に貼りつけられる。なお、基材１０が単独で使用可能な厚みを有する場合は、板状部材３００に貼りつけずに天井からつるしてもよい。基材１０が単独で使用可能な厚みを有しない場合、図３（Ａ）に示すように、基材１０を、光透過性を有する支持基板４００上に貼りつけるように固定して透明スクリーン１００とすることもできる。また、図３（Ｂ）に示すように、透明スクリーン１００は、基材１０を２枚の支持基板４００で挟んで固定した構成としてもよい。これらの場合、基材１０と支持基板４００とからなる透明スクリーン１００として自立的に用いてもよい。また、このような基材１０に支持基板４００を付随させた透明スクリーン１００を接着剤又は粘着剤層等を介して板状部材３００に貼りつけてもよい。
【００２０】
基材１０は、可視光波長域において光透過性を有する樹脂で形成されている。基材１０は、金属ナノ粒子を分散させる媒体としてバインダー樹脂を含む。これにより、ある程度の強度を保つことができる。また、有機溶媒を用いる必要がなく、環境上好ましいことから、バインダー樹脂は水溶性高分子から構成されることが好ましい。ただし、このような形態のみに制限されず、無機ポリマーや、従来公知のアクリル樹脂、ポリエステル樹脂等の樹脂、多官能アクリル化合物を主成分とする硬化樹脂組成物等をバインダー樹脂として用いてもよい。また「水溶性高分子」とは、当該水溶性高分子が最も溶解する温度で、０．５質量％の濃度に水に溶解させた際、Ｇ２グラスフィルター（最大細孔４０〜５０μｍ）で濾過した場合に濾別される不溶物の質量が、加えた水溶性高分子の５０質量％以内であるものをいう。そのような水溶性高分子のなかでも、ポリビニルアルコール類、ゼラチン、セルロース類、増粘多糖類、反応性官能基を有するポリマーが好ましく、ポリビニルアルコール類が特に好ましい。これらの水溶性高分子は単独で用いても構わないし、２種類以上を混合して用いても構わない。また、水溶性高分子は合成品を用いてもよいし、市販品を用いてもよい。一方、バインダー樹脂として用いられうるポリビニルアルコール類以外の水溶性高分子としては、例えば、ゼラチン、ポリエチレンオキシド、ポリビニルピロリドン、ポリアクリル酸、ポリアクリルアミド、ポリウレタン、デキストラン、デキストリン、カラギーナン（κ、ι、λ等）、寒天、プルラン、水溶性ポリビニルブチラール、ヒドロキシエチルセルロース、カルボキシメチルセルロース等が挙げられる。また、基材１０は、バインダー樹脂の他に別の樹脂を混合することができる。混合する樹脂としては、基材１０の光透過性を失わないものでなければ、特に限定されない。基材１０は、後述する金属ナノ粒子２０を分散させた状態で薄板状又はフィルム状に形成される。なお、基材１０は、板状部材３００に直接塗布等して成膜することで形成してもよい。また、基材１０上に反射防止膜を設けてもよい。基材１０の厚さは、例えば、１００μｍ〜３０００μｍとなっている。
【００２１】
図２に拡大して示すように、基材１０中には、金属ナノ粒子２０が分散された状態で含まれている。金属ナノ粒子２０は、第１の粒子２１と第２の粒子２２と第３の粒子２３とで構成される。第１、第２、及び第３の粒子２１，２２，２３は、基材１０内に一様な密度で略均一に分布している。
【００２２】
金属ナノ粒子２０は、略球状の形状を有する。金属ナノ粒子２０のメジアン径は、５０ｎｍ以上１２０ｎｍ以下である。第１、第２、及び第３の粒子２１，２２，２３は、青、緑、及び赤のそれぞれの単色光に対応して粒子のメジアン径が異なっている。具体的には、第１の粒子２１のメジアン径は、６０±１０ｎｍであり、第２の粒子２２のメジアン径は、８０±１０ｎｍであり、第３の粒子２３のメジアン径は、１１０±１０ｎｍである。これにより、青、緑、及び赤の単色光をそれぞれ効率良く散乱させることができる。
【００２３】
基材１０において、第３の粒子２３の数は、第１の粒子２１の数より多く、かつ第２の粒子２２の数より多くなっている。具体的には、金属ナノ粒子２０は、以下の条件式（１）及び（２）を満足するように基材１０に配合される。
０．４×第３の粒子数≦第１の粒子数≦０．９×第３の粒子数    …    （１）
０．４×第３の粒子数≦第２の粒子数≦０．９×第３の粒子数    …    （２）
このような比率にすると、スクリーンで散乱される各色の強度が揃い、視認される投影像のカラーバランスが適切になる。各粒子２１，２２，２３の数は、粒子密度、すなわち単位体積当たりの数で比較する。基材１０において、金属ナノ粒子２０の粒子密度は、可視光波長域で９０％以上の内部透過率が確保できる程度となっている。なお、以下の条件式、
０．５５×第３の粒子数≦第１の粒子数≦０．８５×第３の粒子数    …    （１）′
０．５５×第３の粒子数≦第２の粒子数≦０．８５×第３の粒子数    …    （２）′
を満足すると、より好ましい。
【００２４】
金属ナノ粒子２０の構成材料としては、銀、金、及び銅のうちいずれか１種類以上を用いる。金属ナノ粒子２０は、複数種類の粒子を混合したものとすることができる。ここで、金属ナノ粒子の製造方法について特に制限はなく、従来公知の知見が適宜参照されうる。金属ナノ粒子の製造方法には、液相法及び気相法がある。液相法の製造方法としては、沈殿法、共沈法、ゾル−ゲル法、均一沈殿法、還元法等がある。また、逆ミセル法、超臨界水熱合成法等も金属ナノ粒子の製造に優れた方法である（例えば、特開２００２−３２２４６８号、特開２００５−２３９７７５号、特開平１０−３１０７７０号、特開２０００−１０４０５８号公報等を参照）。なかでも、液相法により金属ナノ粒子を製造する場合には、還元法（すなわち、分散用溶媒中で当該金属ナノ粒子の前駆体化合物を還元反応により還元する工程を有する製造方法）が特に好ましい。また、この還元法において、前駆体化合物の還元反応は界面活性剤の存在下で行うことが好ましい。一方、金属ナノ粒子を製造するための気相法は、高圧のガスを噴射して粉末に製造するエアロゾール法、金属化合物及び気体還元剤を使用して熱分解により粉末を製造する熱分解法、蒸発原料を加熱蒸発させて粉末を製造する蒸発／凝縮法に分けられる。また、必要に応じて気相法を用いても構わない。
【００２５】
以下、透明スクリーン１００の作製方法の一例について説明する。
上記条件式（１）及び（２）を満たす分量の金属ナノ粒子２０を準備する。次に、適量の水に、金属ナノ粒子２０と、バインダー樹脂であるポリビニルアルコール類とを入れ、加熱溶解する。次に、金属ナノ粒子２０及びバインダー樹脂等の混合液を成形型に流し込む。混合液を所望の厚さに均一に延ばした後、混合液を加熱乾燥又は蒸発乾燥させ、樹脂を固化させる。その後、成形型から金属ナノ粒子２０を含有した基材１０、すなわち透明スクリーン１００を取り出す。なお、金属ナノ粒子２０及びバインダー樹脂等の混合液を板状部材３００又は支持基板４００上に直接流し込み、固化させてもよい。また、上記混合液を成形型に流し込まずに、例えば成形用のガラス平板に、上記混合液をスピンコート、塗布、又はスプレー等して固化した後に所望の大きさ及び形状に切断して透明スクリーン１００を作製してもよい。
【００２６】
以下、図２等を参照しつつ、透明スクリーン１００の使用例について説明する。投影装置２００は、透明スクリーン１００上に投影像を投影する。図示において、投影装置２００を透明スクリーン１００の上側に配置しているが、投影装置２００の種類等に応じて配置を適宜変更することができる。投影装置２００としては、例えばＬＣＯＳプロジェクター、液晶プロジェクター、ＣＲＴプロジェクター、ＤＬＰプロジェクター等を用いることができる。投影装置２００の光源としては、例えばレーザー、ＬＥＤ等が用いられる。投影装置２００から出射される投影光Ｐ１は、青、緑、及び赤の単色光の波長域を含んでおり、各色の波長域にピーク強度を有している。具体的には、青の単色光のピーク中心波長が４５５±２５ｎｍであり、緑の単色光のピーク中心波長が５３０±３５ｎｍであり、赤の単色光のピーク中心波長が６３５±２５ｎｍである。投影装置２００の投影光Ｐ１はカラーバランスの偏りがない状態となっている。
【００２７】
図２に示すように、投影装置２００から所定角度で投影光Ｐ１が透明スクリーン１００に向けて出射される。この際、金属ナノ粒子２０は、青、緑、及び赤の光の照射による表面プラズモン共鳴現象によって散乱光を発生させる。透明スクリーン１００で散乱された光は、投影装置２００側、すなわちスクリーンの表側Ａ１に向けて出射（光線Ｒ１）される。また、透明スクリーン１００で散乱された光は、投影装置２００の反対側、すなわちスクリーンの裏側Ａ２に向けても出射（光線Ｔ１）される。金属ナノ粒子２０は、散乱に関する青の単色光のピーク中心波長が４５５±２５ｎｍであり、緑の単色光のピーク中心波長が５３０±３５ｎｍであり、赤の単色光のピーク中心波長が６３５±２５ｎｍであり、第１、第２、及び第３の粒子２１，２２，２３の散乱光のピークが投影光Ｐ１の各色のピーク中心波長と重なっている。つまり、投影装置２００の光源のＲＧＢの波長ピークが各メジアン径に対応する波長ピークとそれぞれ一致している。これにより、透明スクリーン１００における光の散乱効率が良好となる。なお、粒子サイズや形状、その他の条件の調整によって散乱波長のピークを調整できる。
【００２８】
図４（Ａ）は、第１、第２、及び第３の粒子２１，２２，２３に青、緑、及び赤の単色光を照射した場合の波長と散乱光の強度比との関係を示したものである。実線Ｌ１は青の単色光を照射した第１の粒子２１による散乱光の強度比のグラフであり、実線Ｌ２は緑の単色光を照射した第２の粒子２２による散乱光の強度比のグラフであり、実線Ｌ３は赤の単色光を照射した第３の粒子２３による散乱光の強度比のグラフである。図４（Ａ）は、金属ナノ粒子２０の配合割合を、（第１の粒子２１の数：第２の粒子２２の数：第３の粒子２３の数）＝（１：１：１）とした場合の各粒子２１，２２，２３の散乱光の強度比と波長との関係を示す。また、図４（Ｂ）は、図４（Ａ）の各粒子２１，２２，２３の散乱光の強度比を合成した、透明スクリーンの散乱光の強度比を示す。図４（Ｂ）からわかるように、金属ナノ粒子２０の数（配合割合）が同じ場合、短波長及び中波長側の散乱光が極めて強くなり、投影像のカラーバランスが悪く、色再現性が悪くなることがわかる。
【００２９】
図５（Ａ）は、金属ナノ粒子２０の数（配合割合）を、（第１の粒子２１の数：第２の粒子２２の数：第３の粒子２３の数）＝（０．７：０．７：１．０）とした場合を示す。また、図５（Ｂ）は、図５（Ａ）の各粒子２１，２２，２３の散乱光の強度比を合成した、透明スクリーン１００の散乱光の強度比を示す。このように、第１の粒子２１の数と第２の粒子２２の数を、第３の粒子２３の数の７０％としたものは、図４（Ｂ）に示す（第１の粒子２１の数：第２の粒子２２の数：第３の粒子２３の数）＝（１：１：１）の場合より、極めて良好なカラーバランスになる。
【００３０】
図６（Ａ）は同様に、金属ナノ粒子２０の数（配合割合）を、（第１の粒子２１の数：第２の粒子２２の数：第３の粒子２３の数）＝（０．８５：０．８５：１．０）とした場合を示す。また、図６（Ｂ）は、図６（Ａ）の各粒子２１，２２，２３の散乱光の強度比を合成した、透明スクリーン１００の散乱光の強度比を示す。このように、第１の粒子２１の数と第２の粒子２２の数を、第３の粒子２３の数の８５％とした場合でも、図４（Ｂ）に示す（第１の粒子２１の数：第２の粒子２２の数：第３の粒子２３の数）＝（１：１：１）の場合より、カラーバランスが改善され、短波長側がやや強いが、視認的には許容範囲内となっている。
【００３１】
図７（Ａ）は同様に、金属ナノ粒子２０の数（配合割合）を、（第１の粒子２１の数：第２の粒子２２の数：第３の粒子２３の数）＝（０．４５：０．４５：１．０）とした場合を示す。また、図７（Ｂ）は、図７（Ａ）の各粒子２１，２２，２３の散乱光の強度比を合成した、透明スクリーン１００の散乱光の強度比を示す。このように、第１の粒子２１の数と第２の粒子２２の数を、第３の粒子２３の数の４５％とした場合でも、図４（Ｂ）に示す（第１の粒子２１の数：第２の粒子２２の数：第３の粒子２３の数）＝（１：１：１）の場合より、カラーバランスが改善され、長波長側がやや強いが、視認的には許容範囲内となっている。
【００３２】
すなわち、図５〜図７で示したように、金属ナノ粒子２０において、赤の単色光に対応する第３の粒子２３を他色光の粒子２１，２２よりも多く配合することにより、投影像のカラーバランスを良好にすることができる。さらに、金属ナノ粒子２０の配合割合を上記条件式（１）及び（２）を満たすようにすることで、短波長から長波長の比較的広い範囲において、散乱光の強度比のバランスが適切なものとなり、投影像のカラーバランスを良好なものとでき、色再現性が良くなることがわかる。
【００３３】
なお、上述の実施例では、第１の粒子数及び第２の粒子数を同じ数の場合で説明したが、これに限るものでなく、異なっていてもよく、さらに上記条件式（１）′及び（２）′を満たすものであれば、より好ましい。
【００３４】
以上、実施形態や実施例に即して本発明を説明したが、本発明は、上記実施形態等に限定されるものではない。例えば、上記実施形態において、基材１０を樹脂製としたが、ガラス製であってもよい。
【００３５】
また、上記実施形態において、透明スクリーン１００を平板状の形状としているが、板状部材３００の形状に応じて、例えば湾曲した形状とすることもできる。また、平面視の形状も矩形に限らず、円形、楕円形、多角形等にしてもよい。
【００３６】
また、上記実施形態において、１つの基材１０に第１、第２、及び第３粒子２１，２２，２３を含有させたが、第１、第２、及び第３粒子２１，２２，２３を単独でそれぞれ含有した基材を層状に積層させた構造としてもよい。
【符号の説明】
【００３７】
１０…基材、  ２０…金属ナノ粒子、  ２１…第１の粒子、  ２２…第２の粒子、  ２３…第３の粒子、  １００…透明スクリーン、  ２００…投影装置、  ３００…板状部材
【図１】
2017021200.tif 000003
【図２】
2017021200.tif 000004
【図３】
2017021200.tif 000005
【図４】
2017021200.tif 000006
【図５】
2017021200.tif 000007
【図６】
2017021200.tif 000008
【図７】
2017021200.tif 000009